(57)【要約】【課題】本発明は、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる、より詳しくは、黄色ブドウ球菌及びＡ型インフルエンザウイルスの活性を抑え、アンモニアやメチルメルカプタンなどの排泄臭を消臭することができる消臭抗菌防水シートを、さらに、この消臭抗菌防水シートを少なくとも一部に用いた寝具用シート及びベッドパットを提供することを目的とする。【解決手段】本発明の消臭抗菌防水シートは、防水層の少なくとも片面に繊維布帛を積層してなるシートであって、前記防水層及び／又は前記繊維布帛に金属塩とケイ酸塩との複合体と、多孔質物質と、アミン化合物とを含有する消臭抗菌剤が固着していることを特徴とする。【選択図】図１
2018143595.tif 000002
【特許請求の範囲】
【請求項１】
防水層の少なくとも片面に繊維布帛を積層してなるシートであって、
前記防水層及び／又は前記繊維布帛に
金属塩とケイ酸塩との複合体と、
多孔質物質と、
アミン化合物とを
含有する消臭抗菌剤が固着していることを特徴とする消臭抗菌防水シート。
【請求項２】
前記金属塩が、銅と亜鉛、マンガン、コバルト、又はニッケルから選ばれる少なくとも１種類、又は銅の金属塩を含む請求項１に記載の消臭抗菌防水シート。
【請求項３】
５種類の悪臭からなる混合臭に対する消臭除去率が７０％以上である請求項１または２に記載の消臭抗菌防水シート。
【請求項４】
ＪＩＳ  Ｌ１９０２−２０１５に準拠する抗菌性能が２．０以上である請求項１〜３のいずれか１項に記載の消臭抗菌防水シート。
【請求項５】
前記繊維布帛は、起毛を有する布帛である請求項１〜４のいずれか１項に記載の消臭抗菌防水シート。
【請求項６】
請求項１〜５のいずれか１項に記載の消臭抗菌防水シートを少なくとも一部に用いた寝具用シート。
【請求項７】
請求項１〜５のいずれか１項に記載の消臭抗菌防水シートを少なくとも一部に用いたベッドパット。
【発明の詳細な説明】
【技術分野】
【０００１】
本発明は、消臭抗菌防水シートに関し、さらに詳しくは、敷布団やベッドクッション等の上に敷いたりする寝具用シートや、シーツの替わりあるいはシーツの下に重ねるベッドパットの一部に好適に使用される消臭抗菌防水シートに関する。
【背景技術】
【０００２】
従来、汗やおねしょ等でシーツばかりでなく敷布団やベットクッション等を汚す場合があり、これらの交換や、洗濯、乾燥又は天日干し等をする労力は負担が多かった。また、近年は高齢化の進展にともない看護や介護の現場、あるいは病院における嫌な臭いに対する消臭の要求が高まりばかりでなく、感染予防の１つとして抗菌性能が求められ、特に介護施設や病院での利用に際しては、消臭抗菌性能に対するニーズが高まってきている。
【０００３】
特許文献１には、吸水層、保水層、水不透過層が順次配置されてなる防水シートにおいて、特定の酸化物及び／または複合酸化物を固着させた消臭防水シートについて開示されている。しかしながら、特許文献１の発明は、特定の酸化物及び／または複合酸化物を固着させているので、アンモニア消臭性、硫化水素消臭性については効果があるものの、保水する分菌が繁殖しやすい状態であり、さらに菌の繁殖による臭いの発生を抑えるという点で改善の余地があった。
【０００４】
特許文献２には、水濡れを防止する防水シートと水分吸収部材と不織布とを順に上部に配置した寝具用パットについて、さらに水分吸収部材には活性炭が混入されるのが好ましいことが開示されている。しかしながら、特許文献２の考案は、おねしょ等の水濡れを乾かすのに敷布団を干す労力を軽減できるし、防水シートが安価なので使い捨て状態で使用することができるものの、消臭できる臭いは、活性炭による物理吸着能に限られていた。
【０００５】
特許文献３には、セルロース繊維と塩基性染料型繊維とを混用した消臭抗菌性繊維布帛であって、ポリアミンと特定の金属粒子と親水剤を含有し、洗濯５０回後のアンモニア等減少率、黄色ブドウ球菌の静菌活性値を特定の値以上とした消臭抗菌性繊維布帛の発明が開示されており、加齢臭に対する消臭性能、抗菌性能、吸水拡散性能に優れ、さらに着用感に優れる消臭抗菌性繊維について記載されている。しかしながら、特許文献３の発明は、セルロース繊維と塩基性染料型繊維とを混用した繊維布帛に限定されるうえに、インナーやスポーツ衣料として好適であるものの、排泄臭等の臭いに対する消臭性能について十分であるとは言い難かった。
【先行技術文献】
【特許文献】
【０００６】
【特許文献１】特開２０００−３０１６３８号公報
【特許文献２】公開実用新案昭６１−５５８８３号公報
【特許文献３】特開２０１４−２０１８５９号公報
【発明の概要】
【発明が解決しようとする課題】
【０００７】
本発明は、かかる技術的背景に鑑みてなされたものであって、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる、より詳しくは、黄色ブドウ球菌及びＡ型インフルエンザウイルスの活性を抑え、アンモニアやメチルメルカプタンなどの排泄臭を消臭することができる消臭抗菌防水シートを、さらに、この消臭抗菌防水シートを少なくとも一部に用いた寝具用シート及びベッドパットを提供することを目的とする。
【課題を解決するための手段】
【０００８】
前記目的を達成するために、本発明は以下の手段を提供する。
【０００９】
［１］防水層の少なくとも片面に繊維布帛を積層してなるシートであって、前記防水層及び／又は前記繊維布帛に金属塩とケイ酸塩との複合体と、多孔質物質と、アミン化合物とを含有する消臭抗菌剤が固着していることを特徴とする消臭抗菌防水シート。
【００１０】
［２］前記金属塩が、銅と亜鉛、マンガン、コバルト、又はニッケルから選ばれる少なくとも１種類、又は銅の金属塩を含む前項１に記載の消臭抗菌防水シート。
【００１１】
［３］５種類の悪臭からなる混合臭に対する消臭除去率が７０％以上である前項１または２に記載の消臭抗菌防水シート。
【００１２】
［４］ＪＩＳ  Ｌ１９０２−２０１５に準拠する抗菌性能が２．０以上である前項１〜３のいずれか１項に記載の消臭抗菌防水シート。
【００１３】
［５］前記繊維布帛は、起毛を有する布帛である前項１〜４のいずれか１項に記載の消臭抗菌防水シート。
【００１４】
［６］前項１〜５のいずれか１項に記載の消臭抗菌防水シートを少なくとも一部に用いた寝具用シート。
【００１５】
［７］前項１〜５のいずれか１項に記載の消臭抗菌防水シートを少なくとも一部に用いたベッドパット。
【発明の効果】
【００１６】
［１］の発明では、防水層の少なくとも片面に繊維布帛を積層してなるシートの防水層及び／又は繊維布帛に金属塩とケイ酸塩との複合体と、多孔質物質と、アミン化合物とを含有する消臭抗菌剤が固着しているので、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる。
【００１７】
［２］の発明では、金属塩が、銅と亜鉛、マンガン、コバルト、又はニッケルから選ばれる少なくとも１種類、又は銅の金属塩を含むので、嫌な臭いをも消臭できるうえに、細菌の繁殖を抑えることができる。すなわち、アンモニアやメチルメルカプタンなどの排泄臭を消臭し、黄色ブドウ球菌及びＡ型インフルエンザウイルスの活性を抑えることができる。
【００１８】
［３］の発明では、５種類の悪臭からなる混合臭に対する消臭除去率が７０％以上であるので、例えば長期間の使用によりこもった臭いやおむつ替えなどで付着した嫌な臭いに対して優れた消臭性能を発揮することができる。
【００１９】
［４］の発明では、消臭抗菌防水シートのＪＩＳ  Ｌ１９０２−２０１５に準拠する抗菌性能が２．０以上であるので、黄色ブドウ球菌及びＡ型インフルエンザウイルスに対して優れた抗菌性能を発揮することができる。
【００２０】
［５］の発明では、繊維布帛は起毛を有する布帛なので、空気層を含む厚みが増していることから、肌ざわりやクッション性及び保温性に優れる消臭抗菌防水シートとすることができる。
【００２１】
［６］の発明では、前項１〜５のいずれか１項に記載の消臭抗菌防水シートを少なくとも一部に用いた寝具用シートは、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる。
【００２２】
［７］の発明では、前項１〜５のいずれか１項に記載の消臭抗菌防水シートを少なくとも一部に用いたベッドパットは、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる。
【図面の簡単な説明】
【００２３】
【図１】本発明の消臭抗菌防水シートの一例を示す概略断面図である。
【図２】本発明の消臭抗菌防水シートの他の例を示す概略断面図である。
【図３】本発明の寝具用シートの一例を示す概略断面図である。
【図４】図３の寝具用シートの使用例の説明図である。
【図５】本発明のベッドパットの一例を示す概略断面図である。
【発明を実施するための形態】
【００２４】
本発明に係る消臭抗菌防水シートの一実施形態を図１に示す。消臭抗菌防水シート１は、防水層３の少なくとも片面に繊維布帛２を積層してなるシートであって、前記防水層３及び／又は前記繊維布帛２に金属塩とケイ酸塩との複合体と、多孔質物質と、アミン化合物とを含有する消臭抗菌剤が固着していることを特徴とする。また、維布布帛２を防水層３の両面に積層した消臭抗菌防水シートの他の一実施形態を図２に示す。
【００２５】
本発明によれば、おねしょ等の排泄による敷布団やベットクッション等を汚すことを防止できうえ、汗の臭いや、おねしょ等の排泄による臭を消臭できるばかりでなく、室内等周囲への嫌な臭いの放散を抑えることができ、併せて細菌の繁殖を抑えることができる。したがって、例えば、消臭抗菌防水シート１を、寝具用シート４やベッドパット６の一部に用いることで、家庭に限らず介護現場や病院などで付着した嫌な臭いの室内への放散を抑えることができるうえに細菌及びウイルスの繁殖を抑えることができる（図３、図４、図５参照）。より具体的には、アンモニアやメチルメルカプタンなどの排泄臭を消臭し、黄色ブドウ球菌及びＡ型インフルエンザウイルスの活性を抑えることができる肌に直接触れる衛生用品用に好適な繊維布帛とすることができる。さらに、５種類の悪臭からなる混合臭に対する消臭除去率が７０％以上であるのが好ましく、長期間の使用によりこもった臭いやおむつ替えなどで付着した優れた消臭性能を発揮する。混合臭は、アンモニア、硫化水素、メチルメルカプタン、酢酸、インドールの５種類の悪臭からなる悪臭である。
【００２６】
本発明の防水層３としては、防水性があれば特に限定されず、例えばゴム製シート、ポリ塩化ビニール系、ポリエチレン系、ポリエステル系、ポリウレタン系等の樹脂製シート、または樹脂製フィルムを挙げることができる。また、繊維布帛２に防水層３を積層するには、特に限定されず、例えば各種接着剤を介して積層、各種ホットメルト樹脂を介して積層、Ｔダイで熱可塑性樹脂をフィルム状に押出しながらラミネートによる積層、防水層３の素材は限定されるが高周波ウェルダーによって融着させることで積層するなど公知の方法で積層すればよい。
【００２７】
本発明の繊維布帛２に用いる繊維としては、特に限定されないが、綿、羊毛、絹、麻等の天然繊維、レ−ヨン繊維等のセルロース系繊維、ポリエステル繊維、ポリアミド繊維、ポリプロピレン繊維、アクリル繊維等の合成繊維からなるもの等を使用できる。
【００２８】
本発明の繊維布帛２の形態としては、特に限定されず編物、織物、不織布等のいずれであってもよく、糸の太さや構成やその比率、織組織や編組織等を適宜設計すればよい。不織布としては特に限定されず、例えばスパンボンド不織布、ケミカルボンド不織布、サーマルボンド不織布、ニードルパンチ不織布、ウォーターニードル不織布を挙げることができる。
【００２９】
本発明の消臭抗菌剤は、金属塩とケイ酸塩との複合体と、多孔質物質と、アミン化合物とを含有する消臭抗菌剤液である。さらに、繊維布帛２や防水層３との固着性を高めるためにバインダー樹脂を添加するのが好ましい。
【００３０】
前記金属塩とケイ酸塩との複合体の金属塩は、銅と亜鉛、マンガン、コバルト、又はニッケルから選ばれる少なくとも１種類、又は銅の金属塩を含むことが好ましく、前記ケイ酸塩として、ケイ酸ナトリウム、ケイ酸カリウムを挙げることができる。
【００３１】
前記多孔質物質は、表面積が大きく悪臭の吸着能力の優れており、例えばこのような多孔質物質としては、無機多孔質物質を挙げることができ、例えば酸化珪素、ゼオライト、多孔質シリカ、活性炭、シリカゲル、麦飯石、珪藻土等が挙げられる。なかでも、アンモニアガス、インドール等に対して優れた吸着能を有するゼオライトや酸化珪素を用いるのが好ましい。
【００３２】
また、ゼオライトは、ケイ素とアルミニウムが酸素を介して三次元的に結合した骨格構造をしている。この骨格中には分子レベルの穴（細孔）が開き、水や有機分子など様々な分子を骨格中に取り込むことから、吸着剤として非常に有用なものである。ゼオライトには、種々のものが存在し、なかでも人工ゼオライトのＭＦＩ型ゼオライトは、結晶構造に由来する２種類の細孔が三次元的につながっていることから、吸着剤として非常に効果がある。ＭＦＩ型ゼオライトを、吸着剤として使用すれば、アンモニア、インドール等の塩基性ガスに優れた吸着能を発揮する。
【００３３】
前記アミン化合物としては、ヒドラジン誘導体あるいは、ポリアミン化合物を担持した無機ケイ素化合物を挙げられる。ヒドラジン誘導体は、例えば、ヒドラジン系化合物と長鎖の脂肪族系化合物とを反応させたもの、あるいはヒドラジン系化合物と芳香族系化合物とを反応させたもの等が挙げられる。なかでも、ヒドラジン及びセミカルバジドからなる群より選ばれる１種または２種の化合物と、炭素数８〜１６のモノカルボン酸、ジカルボン酸、芳香族モノカルボン酸、および芳香族ジカルボン酸からなる群より選ばれる１種または２種以上の化合物との反応生成物や、ヒドラジン及びセミカルバジドからなる群より選ばれる１種または２種の化合物と炭素数８〜１６のモノグリシジル誘導体及びジグリシジル誘導体からなる群より選ばれる１種または２種以上の化合物との反応生成物が好適である。
【００３４】
このようなヒドラジン誘導体を用いることによりアルデヒド類に対して化学反応を起こし優れた吸着作用を発揮し悪臭除去性能を確保することができる。前記反応生成物としては、具体的には、セバシン酸ジヒドラジド、ドデカンニ酸ジヒドラジド、イソフタル酸ジヒドラジド等を挙げられる。なお、このようなヒドラジン誘導体の水に対する溶解度は２５℃において５ｇ／Ｌ以下であるのが望ましい。水に対する溶解度がこの範囲内であれば、洗濯等によって水と接触することがあっても、ヒドラジン誘導体がこの水に溶解して流出してしまうことが防止される。
【００３５】
また、ポリアミン化合物を担持した無機ケイ素化合物としては、特に限定されるものではないが、例えばポリアミン化合物を担持した多孔質二酸化ケイ素、ポリアミン化合物を担持したケイ酸アルミニウム等が挙げられる。
【００３６】
前記ポリアミン化合物としては、特に限定されるものではないが、例えば脂肪族ポリアミン、芳香族ポリアミン、脂環式ポリアミン等が挙げられる。具体的には、例えば、ジエチレントリアミン、テトラエチレンペンタミン等が挙げられる。
【００３７】
前記ポリアミン化合物は、特にアルデヒドガスの消臭に有効で、また、無機ケイ素化合物は塩基性ガスの消臭に有効であって、さらに無機多孔質物質、金属塩、金属酸化物、水酸化金属の中から選び組み合わせることで、様々な臭気を効果的に消臭できる。
【００３８】
本発明の消臭抗菌剤に、さらに界面活性剤を含有するのが好ましい。前記界面活性剤としては、例えば、アニオン界面活性剤とノニオン界面活性剤とを挙げることができる。アニオン界面活性剤としては、ヒドロキシエチリデンホスホン酸塩、アルキルスルホコハク酸塩、アルキルスルホン酸塩、又はモノアルキルホスフェートから選ばれる少なくとも１種類が好ましい。ノニオン界面活性剤としては、ポリオキシアルキレンアルキルエーテル、ポリオキシアルキレンアルキルフェニルエーテル、ポリオキシアリールエーテルから選ばれる少なくとも１種類が好ましい。消臭抗菌剤に界面活性剤を含有させることで、繊維布帛２や防水層３との固着斑の発生を抑えることができる。
【００３９】
消臭抗菌剤は、バインダー樹脂とともに繊維布帛２または防水層３に固着する。固着量は、消臭抗菌防水シートに対して０．１ｇ／ｍ２〜５ｇ／ｍ２（乾燥重量）とするのが好ましい。０．１ｇ／ｍ２未満では十分な消臭抗菌性能が得られなくなるので好ましくない。また、５ｇ／ｍ２を超えても大きな消臭抗菌性能の向上は乏しく、逆に吸水性を低下させるし、コストが増大することになり好ましくない。より好ましくは０．５ｇ／ｍ２〜３ｇ／ｍ２（乾燥重量）である。
【００４０】
前記バインダー樹脂としては、どのような樹脂でも使用することができる。例えば、自己架橋型アクリル樹脂、メタアクリル樹脂、ウレタン樹脂、シリコン樹脂、グリオキザ−ル樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン無水マレイン酸共重合体樹脂、エチレン−スチレン−アクリレート−メタアクリレート共重合体樹脂などが挙げられる。また、これらの樹脂を２種類以上混合してバインダー樹脂としてもよい。
【００４１】
消臭抗菌剤は、バインダー樹脂とともに水に分散させた水分散液からなる処理液を調合、すなわち金属塩とケイ酸塩との複合体と、多孔質物質と、アミン化合物に、さらに界面活性剤と水を加えて攪拌した後にバインダー樹脂と水を加えてさらに攪拌して水分散液からなる処理液を調合する。この時、消臭抗菌剤とバインダー樹脂を可能な限り分散させることが好ましく、バインダー樹脂は水との間でエマルジョン状態を形成することがより好ましい。このように、あらかじめ消臭抗菌剤を水に分散させておいてから、バインダー樹脂を分散するのが、消臭抗菌剤とバインダー樹脂をより均一に分散させることができるので好ましい。
【００４２】
また、前記消臭抗菌剤の処理液には、他に分散剤や、増粘剤などの各種添加剤を、各種特性向上のため配合してもよい。こうして得られた処理液に繊維布帛２または防水層３を接触させればよく、繊維布帛２または防水層３の片面でも両面でも、全部であっても良い。方法としては、特に限定されるものではないが、例えば浸漬法、スプレ−法、コ−ティング法等が挙げられる。
【００４３】
前記消臭抗菌剤の処理液を接触させた後に乾燥させるが、乾燥手段としては加熱処理する方法が、乾燥効率やバインダー樹脂をキュアできることから好ましい。加熱処理温度は、１００〜１８０℃とするのが好ましい。この温度での加熱処理によって、消臭抗菌剤の固着性をより高め、消臭抗菌性能及び抗ウイルス性能の持続耐久性を一層向上させることができる。
【実施例】
【００４４】
次に、本発明の具体的な実施例について説明するが、本発明はこれらの実施例のものに特に限定されるものではない。
【００４５】
＜実施例１＞
銅ケイ酸塩８質量部、酸化ケイ素５質量部、ヒドラジド化合物２質量部、ポリオキシアルキレンアルキルエーテル０．５質量部と水８４．５質量部を加えた後、撹拌機により撹拌を行い、水分散液を得た。この分散液にアクリル系バインダー樹脂（固形分６０％）２０質量部を加え、よく撹拌して均一な処理液を得た。次に、ポリエステル繊維製の起毛ニット（目付８０ｇ／ｍ２）を用意し、該処理液に浸漬したのちマングルで絞った。  ピックアップ率は７０％であった。続いて温度１５０℃で５分間乾燥させた。得られた消臭抗菌剤が固着したポリエステル繊維製の起毛ニットをポリエチレン製のフィルムの片面にホットメルト接着剤（ＥＶＡ（エチレン酢酸ビニル共重合）系）を介して積層した。こうして消臭抗菌防水シートを得た。なお、消臭抗菌剤の付着量は、銅ケイ酸塩０．８ｇ／ｍ２、酸化ケイ素０．５ｇ／ｍ２、ヒドラジド化合物０．２ｇ／ｍ２、ポリオキシアルキレンアルキルエーテル０．０５ｇ／ｍ２、アクリル系バインダー樹脂１．２ｇ／ｍ２であった。
【００４６】
【表１】
2018143595.tif 000003
【００４７】
＜実施例２〜７、比較例１〜６＞
実施例と比較例の各消臭抗菌剤の処理液の配合を表１に、各消臭抗菌剤成分の消臭抗菌防水シートにおける固着量（乾燥重量）を表２に示した。そして、消臭性能として各悪臭の除去率、抗菌性能の評価として黄色ブドウ球菌及びＭＲＳＡの抗菌活性値及び抗ウイルスの活性値と、各評価を表３示した。なお、比較例２は防水層のみで繊維布帛を積層していないため  ＪＩＳ  Ｌ１９０２−２０１５に該当しないので、他の実施例、比較例と同一の抗菌性能試験による評価は行わなかった。
【００４８】
【表２】
2018143595.tif 000004
【００４９】
【表３】
2018143595.tif 000005
【００５０】
表３から分かるように、実施例１〜７においては、混合臭並びに単一臭のメチルメルカプタン、アンモニア、硫化水素、酢酸、インドールのそれぞれのガスに対して優れた消臭性能を発揮した。さらに、抗菌性試験及び抗ウイルス試験に対しても優れた結果も示した。このように消臭性能、抗菌、抗ウイルス性能のいずれにおいても優れた性能を示した。なお、比較例１では防水層を積層していないので、防水性があるとは言い難く、敷布団やベットクッションのおねしょ等の汚れを防ぐことはできなかった。
【００５１】
一方、比較例２〜６では、一部の悪臭に対しては消臭性能を発揮する結果や、抗菌性能を示す結果が得られたものの、消臭、抗菌、抗ウイルスの全てにおいて十分な性能を発揮するものではなかった。
【００５２】
＜混合臭の消臭性試験＞
なお上記実施例、比較例における混合臭の消臭性の測定は、ＩＳＯ  １７２９９−５（金属酸化物半導体センサ法）に準拠し行った。混合臭としては、排泄臭を選択し、メチルメルカプタン、アンモニア、硫化水素、酢酸、インドールの５種類し、除去率が７０％以上を「○」、７０％未満を「×」と評価し、「○」を合格とした。
【００５３】
＜単一臭の消臭性試験＞
また、単一臭の消臭性の測定は、ＳＥＫマーク繊維製品認証基準（ＪＥＣ３０１  平成２７年４月１日改訂、一般社団法人繊維評価技術協議会）に準拠し行い、上記の混合臭として測定した臭いそれぞれを単一臭で測定した。
【００５４】
（メチルメルカプタン消臭性能）
試験試料（１０ｃｍ×１０ｃｍ）を内容量５Ｌの袋内に入れた後、袋内において濃度が８ｐｐｍとなるようにメチルメルカプタンガスを３Ｌ注入し、２時間経過後にメチルメルカプタンガスの残存濃度を測定し、試験試料を入れない以外は同様にしてブランクを用意し、このブランクのメチルメルカプタンガスの残存濃度を測定し、両者の測定値よりメチルメルカプタンガスを除去した量を算出し、これよりメチルメルカプタンガスの除去率（％）を算出した。
【００５５】
（アンモニア消臭性能）
メチルメルカプタンに代えてアンモニアガスを用いて袋内において濃度が１００ｐｐｍとなるように注入した以外は、上記メチルメルカプタン消臭性能測定と同様にしてアンモニアの除去率（％）を算出した。
【００５６】
（硫化水素消臭性能）
メチルメルカプタンに代えて硫化水素ガスを用いて袋内において濃度が４ｐｐｍとなるように注入した以外は、上記メチルメルカプタン消臭性能測定と同様にして硫化水素の除去率（％）を算出した。
【００５７】
（酢酸消臭性能）
メチルメルカプタンに代えて酢酸ガスを用いて袋内において濃度が３０ｐｐｍとなるように注入した以外は、上記メチルメルカプタン消臭性能測定と同様にして酢酸の除去率（％）を算出した。
【００５８】
（インドール消臭性能）
試験試料（５ｃｍ×１０ｃｍ）を内容量５００ｍｌの三角フラスコに入れた後、インドール液を５μｌ注入し、２時間経過後にガスクロマトグラフィーにて測定し、試験試料を入れない以外は同様にしてブランクを用意し、このブランクを同様に測定し、両者の測定値よりインドールの除去率（％）を算出した。
【００５９】
単一臭の消臭性能評価は、単一臭の除去率が８５％以上であるものを「◎」、除去率が７０％以上８５％未満であるものを「○」、除去率が７０％未満であるものを「×」とし、「○」以上を合格とした。
【００６０】
＜抗菌性試験＞
抗菌性の測定は、ＪＩＳ  Ｌ１９０２：２０１５、菌液吸収法に準拠し行った。抗菌活性値２．０以上が合格である。
【００６１】
＜抗ウイルス性試験＞
ウイルス性の測定は、ＩＳＯ１８１８４に準拠し行った。抗ウイルスの活性値３．０以上が合格である。
【産業上の利用可能性】
【００６２】
敷布団やベットクッション等を汚すことを防止できうえ、汗の臭いや、おねしょ等の排泄による臭を消臭できるうえ、室内等周囲への嫌な臭いの放散を抑えることができ、併せて細菌の繁殖を抑えることができる消臭抗菌防水シートを、さらに、この消臭抗菌防水シートを少なくとも一部に用いた寝具用シート及びベッドパットを提供できる。
【符号の説明】
【００６３】
１…消臭抗菌防水シート
２…繊維布帛
３…防水層
４…寝具用シート
５…布団
６…ベットパット
【図１】
2018143595.tif 000006
【図２】
2018143595.tif 000007
【図３】
2018143595.tif 000008
【図４】
2018143595.tif 000009
【図５】
2018143595.tif 000010